(57)【特許請求の範囲】
【請求項１】
平均粒径１０〜１００ｎｍのナノ結晶磁性粒子の表面に、ガラス転移温度が３００〜８００℃のガラスよりなる１〜２０ｎｍの厚さの電気的絶縁層をコーティングした後、
ガラス転移温度より１００〜６００℃低い加熱成形温度で加圧成形することにより、ナノ結晶磁性粒子を緻密化するとともに、
ナノ結晶磁性粒子間に電気的絶縁層を均一に介在させることを特徴とするナノ結晶磁性体の製造方法。
【請求項２】
前記ガラスとして典型的にＳｉＯ２ガラスを用いることを特徴とする請求項１に記載のナノ結晶磁性体の製造方法。
【請求項３】
ナノ結晶磁性粒子間に、ガラスよりなる電気絶縁層を指数則クリープにより変形させながら均一に分散させることを特徴とする請求項１または２に記載のナノ結晶磁性体の製造方法。
【発明の詳細な説明】
【技術分野】
【０００１】
本発明はナノ結晶磁性粒子間に電気的絶縁層を均一に分散させたナノ結晶磁性体の製造方法に関するものである。
【背景技術】
【０００２】
近年、微構造がナノ結晶により構成されるナノ結晶磁性体の開発が盛んである。これは、微構造の設計が磁気特性に大きく影響を与えるためである。
【０００３】
特許文献１には、金属磁性粒子と、金属磁性粒子を被覆する絶縁被膜とを有する複数の複合粒子を備えた軟磁性材料とその製造方法が提案されている。
【０００４】
この特許文献１の軟磁性材料は、複合磁性粒子として、平均粒径５〜３００μｍ程度のものを用い、金属磁性粒子としてＦｅないしＦｅをベースとした合金を使用している。また、絶縁被膜としては、例えば金属としてＡｌ、Ｓｉ、Ｔｉ、またはＺｒを用いたリン酸金属塩化合物などの絶縁性材料を使用している。そして、これにより、高い絶縁性を有し、高強度の成形体を得ることができる軟磁性材料を提供することができるとしている。
【０００５】
一方、このような軟磁性材料の製造方法としては、まず、Ｆｅを主成分とした金属磁性粒子の原料粉末を準備し、歪みを除去するために４００℃以上の融点未満（好ましくは６００〜９００℃）で熱処理を実施し、次に金属磁性粒子の表面に凹凸を形成し、金属粒子の表面に絶縁被膜を形成する方法を採用している。そして、この軟磁性材料の粉末を金型に入れ、加圧成形し、さらに、この加圧成形を経た成形体の内部には歪みや多数の転位が発生しているので、２００〜９００℃での熱処理を行い、これらの歪みや転位を取り除き、目的の成形体を得るようにしている。
【０００６】
上記において、金属磁性粒子の表面に粒子径の１００分の１程度のオーダーの微細な凹凸を形成するために、金属磁性粒子を酸性溶液に浸漬しており、この凹凸は成形体にしたときに複合磁性粒子同士を接合しやすくし、複合磁性粒子同時の摩擦を大きくし、これにより、高強度の成形体を得るようにしている。
【０００７】
また、絶縁被膜の形成は、前記の酸性溶液をろ過した後、取り出された金属磁性粒子の固形分に含まれる水分を有機溶媒に置換した後、金属磁性粒子を有機溶媒に分散させて懸濁液とし、この懸濁液中に金属アルコキシドおよびリン酸水溶液を加えて、混合・撹拌し、加水分解を起こさせ、金属磁性粒子の表面に金属酸化膜または金属含有酸化物を形成させている。
【先行技術文献】
【特許文献】
【０００８】
【特許文献１】特開２００７−９２１２０号公報
【発明の概要】
【発明が解決しようとする課題】
【０００９】
特許文献１は、軟磁性体とその製造方法に関するものであるが、粒径数ミクロン以上の金属磁性粒子にコーティングを行い、室温で加圧成形を行うもので、金属の塑性変形により形状を付与し緻密化していた。すなわち、ナノ磁性結晶粒子に比べてかなり大きな粒径の金属磁性粒子であった。また、磁性粒子を大きく変形させるため、残留応力が発生しヒステリシス損が増大するといった磁気特性が低下するという問題があり、そのため熱処理が必須であった。
【００１０】
また、この製造方法では、磁性粒子がフェライト、Ｆｅ１６Ｎ２、ＳｍＦｅＮ、ＮｄＦｅＢといった脆性的な磁性粒子の場合では、磁性粒子が変形しないため、緻密化および成形することが困難であるという問題もあった。
【００１１】
さらに、軟磁性体の製造工程も複雑なステップが要求され、さらに簡便に目的の磁性体を得ることが望まれていた。
【００１２】
本発明は、このような従来技術の実情に鑑みてなされたもので、ナノ磁性粒子の有する磁気特性を損なうことなく、残留応力の発生による磁気特性の低下をなくし、簡便な手法で優れた特性を有するナノ結晶磁性体の製造方法を提供することを課題とする。
【課題を解決するための手段】
【００１３】
本発明は、上記課題を解決するため、第１には、平均粒径１０〜１００ｎｍのナノ結晶磁性粒子の表面に、ガラス転移温度が３００〜８００℃のガラスよりなる１〜２０ｎｍの厚さの電気的絶縁層をコーティングした後、ガラス転移温度より１００〜６００℃低い加熱成形温度で加圧成形することにより、ナノ結晶磁性粒子を緻密化するとともに、ナノ結晶磁性粒子間に電気的絶縁層を均一に介在させることを特徴とするナノ結晶磁性体の製造方法を提供する。
【００１６】
第２には、上記第１の発明において、前記ガラスとして典型的にＳｉＯ２ガラスを用いることを特徴とする。
【００１７】
第３には、上記第１又は第２の発明において、ナノ結晶磁性粒子間に、ガラスよりなる電気絶縁層を指数則クリープにより変形させながら均一に分散させることを特徴とする。
【発明の効果】
【００１８】
本発明によれば、ナノ磁性粒子の有する特有の磁気特性を損なうことなく、残留応力の発生による磁気特性の低下をなくし、簡便な手法で優れた特性を有するナノ結晶磁性体を製造することが可能となる。
【図面の簡単な説明】
【００１９】
【図１】ＳｉＯ２ガラスを均一にコーティングしたナノ磁性粒子の全体像を示す図である。
【図２】ＳｉＯ２ガラスを均一にコーティングしたナノ磁性粒子の拡大像である。
【図３】ＳｉＯ２ガラスの低温での緻密化挙動、圧力依存性を示す図で、縦軸は相対密度、横軸は成形圧力である。
【図４】ＳｉＯ２ガラスの低温での緻密化挙動、時間依存性を示す図で、縦軸は相対密度、横軸は保持時間である。
【図５】緻密化したナノ磁性粒子のＸ線回折パターンである。
【図６】緻密化したナノ磁性粒子の電顕写真である。
【発明を実施するための形態】
【００２０】
以下、本発明の実施形態について説明する。
【００２１】
本発明のナノ結晶磁性体の製造方法は、平均粒径１０〜１００ｎｍのナノ結晶磁性粒子の表面に、ガラスよりなる電気的絶縁層をコーティングした後、ガラス転移温度より低い温度で加圧成形することにより、ナノ結晶磁性粒子を緻密化するとともに、ナノ結晶磁性粒子間に電気的絶縁層を均一に介在させることを特徴とするものである。
【００２２】
本発明で用いるナノ結晶磁性体としては、軟磁性体、硬磁性体、あるいは両者の複合材料（ナノコンポジット）を用途に応じて選定する。このようなナノ結晶磁性体の材料としては、典型的には、フェライト、Ｆｅ１６Ｎ２、ＳｍＦｅＮ、ＮｄＦｅＢ、α-Ｆｅを例示することができるが、それ以外のものも使用可能である。ナノ結晶磁性体は、そのナノ構造のもつ特徴を有効に発揮できるようにするため平均粒径が１００ｎｍ以下であることが好ましく、その下限は１０ｎｍ程度である。平均粒径があまり小さすぎると、例えば硬磁性体では保磁力が低下するため、上記下限値以上であることが好ましい。
【００２３】
ナノ結晶磁性粒子をコーティングする電気的絶縁材料としては、ガラスを用いることができ、そのようなガラスとしては、典型的にはＳｉＯ２ガラスを用いることができる。また、ＳｉＯ２-Ｂ２Ｏ３系，ＳｉＯ２-Ａｌ２Ｏ３系，ＳｉＯ２-ＭＯ系（但し、ＭはＣａ、Ｓｒ、Ｍｇ、ＢａまたはＺｎを示す），ＳｉＯ２-Ｂ２Ｏ３系-ＭＯ系，ＳｉＯ２-Ｍ１Ｏ-Ｍ２Ｏ系（但し、Ｍ１およびＭ２は同一または異なってＣａ、Ｓｒ、Ｍｇ、ＢａまたはＺｎを示す），ＳｉＯ２-Ｂ２Ｏ３-Ｍ１Ｏ-Ｍ２Ｏ系，ＳｉＯ２-Ｍ３２Ｏ系（但し、Ｍ３はＬｉ、ＮａまたはＫを示す）、ＳｉＯ２-Ｂ２Ｏ３-Ｍ３２Ｏ系、リン酸塩系、ホウ酸塩系、ゲルマン酸塩系、アンチモン系 ハロゲン化物系、フッ化物系等のガラス、さらにＭｇＯのほか、ＡｌＯ，ＨｆＯ，ＴｉＯ等のアモルファス状の金属酸化物、アモルファス状のＭ4Ｍ5ＯＦｅ２Ｏ３（但し、Ｍ4Ｍ5はＭｎ、Ｎｉ、Ｚｎ、Ｃｏ、Ｆｅを示す）およびアモルファス金属も用いることができる。
【００２４】
電気的絶縁材料からなるガラスは、ナノ結晶磁性粒子の磁気特性への影響を考慮するとガラス転移点が低いことが好ましく、８００℃以下であることが望ましい。ただし、ガラス転移温度が低すぎると製品加熱時に形状維持ができないため、概ね３００℃以上とすることが望ましい。
【００２５】
絶縁層の厚さtは、磁性粒子の半径をrとすれば、
【００２６】
【数１】
0005924675.tif 000002
【００２７】
となるようにすることが好ましい。
ここでαは磁性粒子体積に対する絶縁材料の体積比率である。
【００２８】
絶縁層の厚さｔは、原料粉末である磁性粒子の初期充填密度および磁性粒子間距離に合わせて適宜調整することができるが、概ねｔ／ｒは０．１程度とする。したがって、絶縁層の厚さｔは１〜２０ｎｍ程度となる。
【００２９】
また、たとえば絶縁材料としてＳｉＯ２ガラスを用いた場合、磁性粒子の表面をシランカップリング剤などで修飾後、オルトケイ酸テトラエチルなどのアルコキシドを用いると均一にコーティングを行うことができる。ここで、化学組成を調整し、ガラス転移点の低い絶縁層とすることが、後工程の加圧成形が容易となるので望ましい。
【００３０】
コーティングした磁性粉末は、金型に充填し、所定の温度まで加熱後、加圧成形を行う。この場合、加熱温度は、絶縁層のガラスのガラス転移温度より低い温度とし、好ましくはは１００〜６００℃程度低い温度とする。ただし、磁性粒子の反応・粒成長抑制を考慮すると８００℃以下が望ましく。また、成形型の消耗を減らすには５００℃以下が望ましい。この作業は、湿式あるいは乾式で行うことができるが、湿式の場合高い結晶配向度が得られる利点がある。また、金型に、コーティングした磁性粉末を充填し、加熱、加圧成形を行う作業を行う際に磁場を印加すると結晶を配向させることができる利点がある。
【００３１】
成形圧力はガラスの組成に依存するが、たとえばアルコキシド由来のＳｉＯ２ガラスの場合、１ＧＰａ以上とし、上限は２ＧＰａ程度とする。
【００３２】
なお、先に述べたガラス転移点の低いガラス組成に調整することにより、必要圧力を低下させることが可能である。
【００３３】
加圧時間は、圧力と温度に依存するが、温度保持中の反応を抑制するため、1時間以下１分間以上とすることが望ましい。
【００３４】
上記の条件で加圧成形を行うと、絶縁層であるガラスが磁性粒子間に非常に均一に分散するが、これはガラスが指数則クリープに従った変形挙動を示すためと考えられる。また、このような絶縁層のコーティングにより、ナノ結晶磁性粒子の磁気特性を損なうことなく、緻密化したナノ結晶磁性体が得られることになる。
【００３５】
なお、磁気特性に残留応力の影響がある場合には、必要に応じて熱処理を行っても良い。
【実施例】
【００３６】
以下、本発明を実施例に基づきさらに詳細に説明する。
【００３７】
まず、フェライト（Ｆｅ３Ｏ４）ナノ磁性粒子を水熱合成により作製した。原料には、ＦｅＣｌ３６Ｈ２ＯおよびＦｅＣｌ２４Ｈ２Ｏ（いずれも和光純薬）をイオン交換水およびエチレングリコールに溶解させたものを用いた。ここで、Ｆｅ３＋／Ｆｅ２＋の比率は１．８：１とした。各水和物が溶解後、水酸化ナトリウム水溶液を添加し、テフロン（登録商標）容器中で１８０℃、４ｈオートクレーブにて水熱処理を行った。得られたナノ磁性粒子は、エタノールおよび蒸留水にて数回洗浄した。洗浄した粉末をイオン交換水に分散させ、３−アミノプロピルトリエトキシシラン（信越化学ＫＢＥ−９０３）を添加し、１２０℃、１ｈオートクレーブにて加熱し、シランカップリングによる表面修飾を行った。表面修飾後、エタノールおよび蒸留水により再度洗浄し、平均粒径２０ｎｍの表面修飾フェライト磁性ナノ粒子を得た。
【００３８】
次に、合成したナノ磁性粒子および界面活性剤（Ｔｗｅｅｎ  ２０）を水中に添加し、超音波分散させた。分散後、水、エタノールで希釈し、アンモニア水を添加して塩基性に調整した。そして、スターラーにより攪拌しながら、オルトケイ酸テトラエチルを少量ずつ添加し表面をＳｉＯ２ガラスで均一にコーティングを行った。コーティングしたナノ磁性粒子の電顕写真を図１、図２に示す。
【００３９】
次に、コーティング層に用いたＳｉＯ２ガラス（アルコキシド由来）のガラス転移点を調査した。測定試料には、ＳｉＯ２球状粒子（アルドリッチ  ＬｕｄｏｘＴＭ−４０  平均粒径３０ｎｍ）を用い、無加圧における収縮挙動より評価した。収縮挙動は線膨張計（ブルーカーＡＸＳ  ＴＤ５２００Ｓ）にて測定した。その結果、ガラス転移点はおよそ７００℃であることが分かった。これは高純度のＳｉＯ２ガラスのガラス転移点よりも５００℃低い値であった。
【００４０】
ＳｉＯ２ガラスの低温での緻密化挙動は、先のＳｉＯ２球状粒子を超硬製の型に充填し、所定の温度に加熱後、一軸加圧を５分加えた後の変形量を線膨張計で測定することにより評価した。評価装置には、ＳＰＳ焼結機（住友石炭  ＳＰＳ１０５０）を用いた。これよりガラス転移点以下であっても、圧力（パンチ面圧）３００ＭＰａ以上で緻密化が進行することがわかった（図３）。
【００４１】
圧力を保持した場合の緻密化挙動を、同様に調査した。圧力は１ＧＰａとした（図４）。これより圧力保持中も徐々に密度が上がることがわかり、ガラス転移点以下でクリープ変形が進行することがわかった。
【００４２】
緻密化したナノ磁性体のＸ線回折を測定した。比較として、原料粉末のＸ線回折も行った（図５）。両者は、全く同じ回折パターンを示すことがわかる。すなわち、加圧成形中、ナノ磁性粒子は粒成長を起こしておらず、またコーティング層との反応も無かったことがわかる。
【００４３】
緻密化したナノ磁性粒子の電顕写真を図６に示す。写真中、白いコントラストがＳｉＯ２ガラス層に対応する。ＳｉＯ２ガラス層は、均一にナノ磁性体中に分散していることわかる。挿入図は、高分解電子顕微鏡像である。この図からも、結晶相（ナノ磁性粒子）の間にアモルファス相（ＳｉＯ２ガラス）が、層状で存在していることがわかる。さらに、図１や図２と比較すると、磁性ナノ粒子の形状がそのまま維持されていることがわかる。
【産業上の利用可能性】
【００４４】
本発明は、磁石、鉄心などの磁性材料の製造方法として利用される。
【図１】
0005924675.tif 000003
【図２】
0005924675.tif 000004
【図３】
0005924675.tif 000005
【図４】
0005924675.tif 000006
【図５】
0005924675.tif 000007
【図６】
0005924675.tif 000008